(57)【特許請求の範囲】
【請求項１】
窒素含有量が０．１重量％以上であるカチオン変性澱粉のみが基紙の表面に、両面合計で０．１〜３．０ｇ／ｍ2塗布されていることを特徴とする平版オフセット印刷用新聞用紙。
【発明の詳細な説明】
【０００１】
【産業上の利用範囲】
本発明は平版オフセット印刷用新聞用紙に関する。
【０００２】
【従来の技術】
新聞用紙の印刷は従来活版輪転印刷が多かったが、近年▲１▼インキの着肉性が良く、裏抜けも少ない、▲２▼製版が簡単で複製スピ−ドも速い、▲３▼どのような大きさの版でも作ることができ、再版も容易である、▲４▼印刷時の伸縮がなく、多色刷りに適する等の理由から、平版オフセット輪転印刷が主流になって来ている。
【０００３】
この平版オフセット印刷は印刷時に湿し水液を使用することが特徴であり、従来、湿し水液としては刷版の非画線部のインキによる汚れ、即ち「地汚れ」または「浮き汚れ」と呼ばれる版汚れトラブルを防ぐため、酸性ないしアルカリ性エッチ液が使用されて来た。エッチ液は地汚れ等の版汚れを防止するには、非常に効果があるが、▲１▼インキと反応して凝集物を作り易い、▲２▼排水の環境に与える負荷が増える、▲３▼コストがかかる等の理由から、湿し水液に水道水等の真水が使えないか検討されている。
しかし、一般の新聞用紙を用いて湿し水液に真水を使用すると版汚れが起こり易く、これが発生すると印刷機を止めて版やブランケットを洗浄したり、版汚れがひどい時には版の交換が必要になるため、一刻を争う新聞印刷の場合、致命的な問題となってしまう。しかも新聞印刷の場合、同一の版で一回に連続印刷する部数が他の分野の印刷に比較してかなり多いため、非常に高いレベルの耐版汚れ適性が要求される。
【０００４】
上記トラブルを解消させるために、主にインキの面から検討が種々なされてきたが、未だこれを完全に満足できるものがないのが現状である。
【０００５】
又、平版オフセット用新聞用紙の印刷適性改善のための提案として、特定サイズ剤と水溶性アルミニウム塩を使用する特開平１−６８５９６、水溶性高分子化合物とスチレン・ブタジエン共重合ラテックスからなる塗被組成物を塗布する特開平５−２６３３９４、有機フルオロ化合物を含有させる特開平６−５７６８８、特定の共重合ラテックスからなる塗被組成物を塗布する特開平６−１７９７２８がある。しかし、これらの提案は優れたサイズ効果、多色オフセット輪転印刷における白色度、不透明度、表面強度、印刷光沢、インクセット、インキ着肉向上効果、湿し水により紙が粘着性を帯びるのを防止する効果等を狙ったもので、地汚れ、浮き汚れ等の版汚れに関しては何ら改善されるものではない。
【０００６】
【発明が解決しようとする課題】
本発明は、平版オフセット輪転印刷を行う際に、湿し水として真水を使用しても、地汚れ、浮き汚れ等の版汚れを起こさない新聞用紙を提供しようとすることを課題とする。
【０００７】
【課題を解決するための手段】
本発明は上記課題を解決するため下記の構成を採用する。即ち、本発明は、「窒素含有量が０．１重量％以上であるカチオン変性澱粉のみが基紙の表面に、両面合計で０．１〜３．０ｇ／ｍ2塗布されていることを特徴とする平版オフセット印刷用新聞用紙」である。
【０００８】
以下本発明を詳細に説明する。従来、新聞用紙の印刷は版汚れを防ぐため、前述したように通常は酸性ないしアルカリ性エッチ液が使用される。本発明者等は上記課題につき種々検討した結果、基紙の表面に窒素含有量が０．１重量％以上である水溶性カチオン高分子を塗布することにより、平版オフセット印刷時に真水を使用し、大部数の印刷を行っても、地汚れ、浮き汚れ等の版汚れが殆ど発生しないことを見い出した。何故、本発明請求範囲の水溶性カチオン高分子を塗布すると、版汚れが発生しないか判然とはしないが、新聞用紙から溶出し刷版の非画線部と反応して版汚れの原因となる物質と水溶性カチオン高分子が反応し、刷版の非画線部との反応を防ぐため、本発明の効果が発現するものと考えられる。
【０００９】
本発明のカチオン変性澱粉としては、水溶性で且つ窒素含有量が０.１重量％以上で、水に溶解したとき解離してカチオン性を呈する澱粉であれば何でも良く、第１級アミノ基、第２級アミノ基、第３級アミノ基および第３級アミノ基とハロゲン化アルキルが反応してできる第４アンモニウム塩基が付加した澱粉がある。窒素含有量は０.１重量％以上必要で、これ未満であると、本発明の効果が発現しなくなる。
【００１１】
また、これらの好ましい塗布量は、固形分として、０．１〜３．０ｇ／ｍ２（両面合計）程度である。特に好ましくは０．６〜２．５ｇ／ｍ２  である。
【００１２】
塗布液を塗布するコ−タ−としては、ゲ−トロ−ルコ−タ−、サイズプレス、メタリングサイズプレス等のロ−ルコ−タ−、エア−ナイフコ−タ−、ブレ−ドコ−タ−、ロッドコ−タ−、メタリングバ−コ−タ−、グラビアコ−タ−等をあげることができる。これらはいずれも使用できるが、要は均一に塗布できるコ−タ−であれば良い。
また、本発明で言う塗布とは、紙の表面に水溶性高分子物質を供給できる方法であれば何でも良く、含浸機、スプレーのような装置を用いても良い。
【００１３】
本発明に使用できる基紙は、酸性抄紙法又は中性抄紙法のいづれの方式のものでも良く、更に添加剤として、内添サイズ剤、填料、乾燥紙力増強剤、湿潤紙力増強剤、濾水歩留まり向上剤、スライムコントロ−ル剤、ピッチコントロ−ル剤、消泡剤、染料等を使用しても良い。
【００１４】
使用するパルプも新聞用紙の製造に使われるパルプであれば特に制限はないが、一般的にはＴＭＰ，Ｃ−ＴＭＰ，ＲＧＰ，ＣＧＰ，ＧＰ等の機械パルプ、ＢＫＰ，脱墨古紙パルプ等のパルプを組み合わせて使用する場合が多い。
【００１５】
【実施例】
以下実施例により本発明を更に詳細に説明するが、本発明は以下の実施例に限定されるものではない。又、％表示は全て重量％である。
【００１６】
＜実施例１＞
ＴＭＰ  ３０％、ＲＧＰ  ３０％、古紙パルプ  ３０％、ＮＢＫＰ  １０％にロジンサイズ剤（濃度３０％、サイズパインＥ、荒川化学工業）  ２ｋｇ／ｐ−ｔ、合成シリカ（トクシ−ル、トクヤマ）  ５ｋｇ／ｐ−ｔ、硫酸バンド（濃度７％）  ６０ｋｇ／ｐ−ｔを添加し、紙料を調成抄紙し、更にゲ−トロ−ルコ−タ−でカチオン澱粉（ＣＡＴＯ  ２４０、ナショナルスタ−チ）  １．０ｇ／ｍ２（両面合計）塗布し新聞用紙を抄造した。次いで、版汚れの評価を後述する方法で行った。その結果を表１に記す。
【００１７】
＜実施例２＞
実施例−１において表１に記す以外は、実施例−１と同様に行い新聞用紙を得、版汚れの評価を行った。結果を表１に記す。
【００１８】
＜比較例１〜４＞
実施例−１において表１に記す以外は、実施例−１と同様に行い新聞用紙を得、試験評価した。結果を表１に記す。
【００１９】
なお、試験法は下記による。
「版汚れ試験法」
ＰＳ版を非画線処理し、３ｃｍ角に切った紙サンプルを版の上に置く。紙サンプルの上から注射器で８０〜９０℃の熱水を１５滴まんべんなく垂らし、室温乾燥し、乾燥後版から紙サンプルを取り除く。一色平版オフセット印刷機にこの版をセットし、先ず湿し水及び紙を供給しないで、平版オフセット輪転新聞印刷用紅インキのみを、一度版に供給する。次いで、湿し水として水道水、紙として上質紙を使用し、３０〜５０枚上質紙に印刷する。最終に印刷された上質紙の紙サンプルを置いた箇所のインキ付着度合いを目視評価し、下記のように５〜１の５段階のランク付けを行った。
５：インキが全く付着していないもの。
４：インキが紙サンプル面積の２５％前後付着しているもの。
３：インキが紙サンプル面積の５０％前後付着しているもの。
２：インキが紙サンプル面積の７５％前後付着しているもの。
１：インキが全面付着しているもの。
なお、この目視評価と湿し水溶液に真水を使用して実機カラ−新聞印刷をした場合とは、次のように対応していることを調査確認した。
５は５０万部連続印刷しても版汚れを起こさない。
４は４０〜５０万部の連続印刷で版汚れが発生し始める。
３は２０〜３０万部の連続印刷で版汚れが発生し始める。
２は５〜１０万部の連続印刷で版汚れが発生し始める。
１は２万部前後の連続印刷で版地汚れが発生し始める。
この評価で４以上あれば実用上問題はない。
【００２０】
【発明の効果】
表１に示したように、基紙の表面に窒素含有量が０.１重量％以上のカチオン変性澱粉のみを塗布・乾燥して得られた新聞用紙により、湿し水溶液に真水を使用して、大部数の平版オフセット輪転印刷を行っても、地汚れ、浮き汚れ等の版汚れのない優れた印刷適性を持つ新聞用紙が可能となった。
【００２１】
【表１】
0003624477.tif 000002
【００２２】
注
・CATO 240：カチオン澱粉(窒素含有量 0.17重量％、ナショナルスターチ アンド ケミカ            ル）
・ピラーP-2A：カチオン澱粉(窒素含有量 0.25重量％、本州産業)
・ピラーP-3：カチオン澱粉(窒素含有量 0.11重量％、本州産業)
・ピラーP-4：カチオン澱粉(窒素含有量 0.03重量％、本州産業)
・PVA-117：ポリビニルアルコール(クラレ)
・マーメイド M-200：酸化澱粉(敷島スターチ)
・窒素含有量：ケルダール法により測定